ЧЕРЕПИЧНАЯ ГЛАЗУРЬ
TILE GLASE

Изобретение относится к промышленности строительных материалов и касается составов глазурей для нанесения на керамическую черепицу.
Известна черепичная глазурь, содержащая вес.ч.: глина 45; кварцевый песок 6,7; мел 2,5; свинцовый глет 40; окись железа 9,7; пиролюзит 7,5 [1]. Такая глазурь не является экологически безопасной, поскольку содержит токсичный компонент - свинцовый глет.
Задача изобретения состоит в получении экологически безопасной черепичной глазури.
Технический результат достигается тем, что черепичная глазурь, включающая глину, кварцевый песок, мел, окись железа, пиролюзит, дополнительно включает галит, причем компоненты находятся при следующем соотношении, вес.ч.: глина 1-2; кварцевый песок 30-35; мел 3-3,5; окись железа 0,1-1; пиролюзит 0,1-1; галит 4-5.
Глазурь получают следующим образом.
Подготавливают и дозируют компоненты, например, согласно любому выбранному из таблицы составу.
Компоненты
Содержание, вес.ч. в составах
1
2
3
Глина
1
2
3
Кварцевый песок
30
33
35
Мел
3
3,5
3
Окись железа
0,1
1
0,5
Пиролюзит
0,1
0,5
1
Галит
4
4,5
5
Берут, например, 2 кг глины (используемой в производстве черепицы), 33 кг кварцевого песка (промытого и высушенного), 3,5 кг мела, 1 кг окиси железа, 0,5 кг пиролюзита, 4,5 кг галита. Компоненты дробят и сплавляют при температуре 1500-1550°С. Полученный расплав гранулируют в воду. Фритту подвергают помолу до полного прохождения через сетку 0056. Подготавливают глазурную суспензию с влажностью 45-55%. Суспензию наносят в виде тонкого слоя на поверхность отформованной и высушенной черепицы сушат и обжигают при температуре 1000-1150°С.
Глазурь образует экологически безопасное стекловидное покрытие, прочно удерживающееся на поверхности черепицы.
Источник информации
1. Гехт Г. Керамика. / Пер. с нем. - Л. - М.: Главная редакция химической литературы, 1938. - С.177.